ЭЛАСТОМЕРНЫЕ КОМПОЗИЦИИ И ИХ ПРИМЕНЕНИЕ В ИЗДЕЛИЯХ

1. Динамически вулканизированный расплав, включающий
a) по меньшей мере один эластомер на основе изобутилена;
b) по меньшей мере одну термопластичную смолу;
d) вулканизирующую систему; и
e) смазывающую систему, содержащую органическую соль металла и жирную кислоту, где отношение выраженного в ЧПК количества органической соли металла к количеству жирной кислоты составляет от 0,75:1 до 10:1,
где эластомер находится в динамически вулканизированном расплаве в виде фазы вулканизированных или частично вулканизированных частиц небольшого размера, диспергированной в непрерывной фазе термопластичной смолы.
2. Расплав по п. 1, в котором смазывающая система содержится в количестве, составляющем от 0,75 до 9,0 ЧПК.
3. Расплав по п. 1 или 2, в котором отношение выраженного в ЧПК количества вулканизирующей системы к количеству смазывающей системы находится в диапазоне от 2:1 до 6:1.
4. Расплав по любому из пп. 1-3, в котором органической солью металла является стеарат металла.
5. Расплав по любому из пп. 1-4, в котором жирной кислотой является насыщенная жирная кислота, обладающая количеством атомов углерода, находящимся в диапазоне от 10 до 26.
2
3
3
2
3
6. Расплав по любому из пп. 1-5, в котором вулканизирующая система в основном содержит от 1,0 до 10 ЧПК оксида металла, выбранного из группы, состоящей из оксида цинка, нанооксида цинка, CaO, BaO, MgO, AlO, CrO, FeO, FeO и NiO.
7. Расплав по любому из пп. 1-6, где расплав содержит от 2 до 30 ЧПК функционализированного олигомера в пересчете на количество эластомера на основе изобутилена, содержащегося в расплаве.
8. Расплав по любому из пп. 1-7, в котором по меньшей мере одна термопластичная смола представляет собой смесь по меньшей мере двух термопластичных смол, где смесь обладает относительной вязкостью, находящейся в диапазоне от 3,9 до 2,9.
9. Расплав по любому из пп. 1-8, в котором эластомером является полимер, образованный из изобутилена и изопрена, или полимер, образованный из изобутилена и алкилстирола, или полимер, образованный из изобутилена, изопрена и алкилстирола.
10. Расплав по любому из пп. 1-9, где эластомер содержится в расплаве в количестве, находящемся в диапазоне от 55 до 90 мас. %.
11. Расплав по любому из пп. 1-10, в котором термопластичная смола выбрана из группы, состоящей из полиамидов, полиимидов, поликарбонатов, сложных полиэфиров, полисульфонов, полилактонов, полиацеталей, акрилонитрил-бутадиен-стирольных смол, полифениленоксидных, полифениленсульфидных, полистирольных, стирол-акрилонитрильных смол, смол, содержащих сополимер стирол-малеиновый ангидрид, ароматических поликетонов, этиленвинилацетатов, этиленвиниловых спиртов и их смеси.
12. Расплав по любому из пп. 1-11, где динамически вулканизированный расплав формуют в выдувную пленку или лист путем экструзии с отливкой.
13. Пленка, полученная из динамически вулканизированного расплава, динамически вулканизированный расплав получен путем объединения:
4
7
a. по меньшей мере одного эластомера на основе С-С-изоолефинового мономера,
b. смеси термопластичных смол,
c. средства, обеспечивающего совместимость,
d. вулканизирующей системы, и
e. смазывающей системы, содержащей органическую соль металла и жирную кислоту, где отношение выраженного в ЧПК количества органической соли металла к количеству жирной кислоты составляет от 0,75:1 до 10:1,
и где эластомер находится в динамически вулканизированном расплаве в виде фазы вулканизированных или частично вулканизированных частиц небольшого размера, диспергированной в непрерывной фазе термопластичной смолы.
14. Пленка по п. 13, в которой средством, обеспечивающим совместимость, является функционализированный ангидридом олигомер, олигомер образован из алкильного, арильного или алкенильного мономера и до проведения функционализации обладает молекулярной массой, находящейся в диапазоне от 500 до 1500.
15. Пленка по п. 14, в которой функционализированным ангидридом олигомером является поли-н-алкилянтарный ангидрид или полиизоалкилянтарный ангидрид.
16. Способ получения динамически вулканизированного расплава, способ включает стадии:
a. объединения в смесителе по меньшей мере одного эластомера на основе изобутилена, по меньшей мере одной термопластичной смолы и вулканизирующей системы,
b. перемешивания эластомера, термопластичной смолы и вулканизирующей системы при температуре, равной или превышающей температуру вулканизации эластомера,
c. проводимого после начала вулканизации эластомера добавления в смеситель смазывающей системы, содержащей органическую соль металла и жирную кислоту, где отношение выраженного в ЧПК количества органической соли металла к количеству жирной кислоты составляет от 0,75:1 до 10:1, и
d. продолжения перемешивания до диспергирования эластомера в виде отдельных частиц в непрерывной фазе термопластичной смолы с получением динамически вулканизированного расплава.
17. Способ получения динамически вулканизированного расплава по п. 16, в котором средство, обеспечивающее совместимость, добавляют в смеситель на стадии а.
18. Способ получения динамически вулканизированного расплава по п. 16 или 17, в котором на стадии а сначала в смесителе объединяют эластомер на основе изобутилена и по меньшей мере одну термопластичную смолу без добавления вулканизирующей системы и перемешивают вместе при температуре, необходимой для плавления по меньшей мере одной термопластичной смолы.